СПОСОБ ПОЛУЧЕНИЯ ДЕФОРМИРОВАННЫХ ЗАГОТОВОК ИЗ АЛЮМИНИЕВЫХ СПЛАВОВ СИСТЕМЫ АЛЮМИНИЙ-МАГНИЙ-МАРГАНЕЦ-СКАНДИЙ-ЦИРКОНИЙ

1. Способ получения деформированных заготовок из алюминиевых сплавов системы алюминий-магний-марганец-скандий-цирконий, включающий перегрев расплава, отливку слитка, отжиг слитка, получение из слитка заготовки, деформацию полученной из слитка заготовки равноканальным угловым прессованием при угле пересечения каналов 90°, отличающийся тем, что перегрев расплава производят до температуры 760-800°C и выдерживают при этой температуре 0,5-1 ч, слиток отливают методом непрерывного литья в кристаллизатор скольжения, отжиг слитка производят при температуре 360-380°C в течение 3-8 ч, получают из слитка заготовку прямоугольного сечения квадратную в плане с отношением толщины к ширине от 0,17 до 0,33, деформацию полученной из слитка заготовки равноканальным угловым прессованием при угле пересечения каналов 90° осуществляют при температуре 305-325°C с числом проходов от 8 до 10, что соответствует истинной деформации от ~8 до ~10, с противодавлением, равным 40-50% от приложенного давления, и поворотом заготовки после каждого прохода на 90° относительно оси, перпендикулярной большой грани заготовки и проходящей через центр заготовки, затем заготовку подвергают холодной прокатке с суммарным обжатием 75-80%.
2. Способ по п.1, отличающийся тем, что заготовку подвергают холодной прокатке с суммарным обжатием 80-95% и последующему отжигу при температуре 305-335°C в течение 0,5-1 ч с охлаждением до комнатной температуры со скоростью 15-35°C/ч.